Brevet FR3146479A1 — publié le 20240913

Matériau thermoplastique composite biodégradable à renfort fibreux exploitable industriellement, éventuellement sous forme de granulé et éventuellement comestible, ainsi que son procédé de fabrication, comprenant : a) entre 80% et 99,6% ou entre 25% et 50% de caséine et/ou caséinate et/ou leurs mélanges ; b) entre 0,1% et 4% d’eau ; c) entre 0,1% et 25% d’au moins un plastifiant c) différent de b) ; d) entre 0,1% et 15%, ou entre 0,1% et 40% d’au moins un renfort issu du règne végétal ou d’un composé du règne végétal ou issu du règne animal ou d’un composé du règne animal ou issu du règne minéral ou d’un composé du règne minéral ou leurs mélanges ; e) entre 0,1% et 7% d’au moins un additif choisi parmi les colorants, les coagulants de protéines, les agents antiagglomérants, les agents de glissement, ou leurs mélanges. Matériau thermoplastique composite biodégradable à renfort fibreux à base de caséine et/ou de caséinate Le domaine de l’invention est celui des matériaux thermoplastiques composites, biodégradables à base de caséine et/ou caséinate. En particulier, la présente invention concerne un matériau thermoplastique composite biodégradable à renfort fibreux dit « première composition type » comprenant : entre 80% et 99,6% de caséine et/ou de caséinate et/ou leurs mélanges, de préférence entre 85% et 93% ; entre 0,1% et 4% d’eau, de préférence entre 1,5% et 3% ; entre 0,1% et 25% d’au moins un plastifiant différent de b), de préférence entre 10% et 15% ; entre 0,1% et 15% d’au moins un renfort issu du règne végétal ou du règne animal ou du règne minéral ou leurs mélanges, de préférence entre 5% et 10,5% ; entre 0,1% et 7% d’au moins un additif, de préférence entre 2% et 5,5%. L’invention vise également un matériau thermoplastique composite biodégradable à renfort fibreux dit « seconde composition type » comprenant : entre 25% et 50% de caséine et/ou de caséinate et/ou leurs mélanges, de préférence entre 35% et 40% ; entre 0,1% et 4% d’eau, de préférence entre 1,5% et 3% ; entre 0,1% et 25% d’au moins un plastifiant différent de b), de préférence entre 10 et 15% ; entre 0,1% et 40% d’au moins un renfort issu du règne végétal ou du règne animal ou du règne minéral ou leurs mélanges, de préférence entre 7% et 33% ; entre 0,1% et 7% d’au moins un additif, de préférence entre 2% et 5,5%. L’invention a aussi pour objet le matériau thermoplastique composite biodégradable à renfort fibreux sous différentes formes, en particulier sous forme de granulés constituant une matière première pour sa transformation en divers produits et objets, tels que des articles moulés etc. L’invention a enfin pour objet un procédé de fabrication d’un matériau thermoplastique composite biodégradable à renfort fibreux. Arrière-plan technologique La fin programmée des ressources non renouvelables et l’empreinte négative de leur utilisation sur l’environnement impliquent le développement rapide de solutions alternatives non polluantes. Dans le domaine des plastiques, de nouveaux matériaux biodégradables sont mis au point. Ces nouveaux matériaux peuvent être fabriqués à partir de polymères d’origine naturelle. Ainsi, des protéines végétales, telles que les protéines de maïs ou de soja, ou des protéines animales, comme la caséine, peuvent être utilisées. La caséine se distingue car cette protéine issue du lait est accessible en grande quantité et présente une bonne biodégradabilité. Par ailleurs, le besoin en matériaux composites à renfort de fibres est croissant, en particulier du fait des performances, notamment de la résistance, que ces matériaux offrent au regard de leur faible poids. Toutefois, en raison des coûts et de difficultés de mise en œuvre, l’intégration de renfort fibreux biodégradable, en fibres longues, courtes ou en charge, dans des composites thermoplastiques biodégradables, n’est pas développée au plan industriel. Objectifs Dans ce contexte, la présente invention a pour objectif la fourniture d’un matériau thermoplastique composite biodégradable à renfort fibreux, à base de caséine et/ou caséinate qui puisse être exploitable industriellement, c’est-à-dire notamment transformable en semi-produit ou en produit fini, forme simple ou complexe, par des techniques telles que l’extrusion en filière plate, l’extrusion-soufflage, l’extrusion-gonflage, la pultrusion, l’infusion, la voie solvant, le calandrage, l’injection, le thermoformage, le frittage, le moulage (de tous types), l’estampage, le drapage, le filage, l’enroulement filamentaire ou l’usinage. Brève description de l’invention L’invention concerne en premier lieu un matériau thermoplastique composite biodégradable à renfort fibreux dit « première composition type » caractérisé en ce qu’il comprend : entre 80% et 99,6% de caséine et/ou de caséinate et/ou leurs mélanges, de préférence entre 82% et 96%, et, plus préférentiellement encore, entre 85% et 93% ; entre 0,1 % et 4% d’eau, de préférence entre 1% et 3,5%, et, plus préférentiellement encore, entre 1,5% et 3% ; entre 0,1% et 25% d’au moins un plastifiant différent de b), de préférence entre 5% et 20%, et, plus préférentiellement encore, entre 10% et 15% ; entre 0,1% et 15% d’au moins un renfort issu du règne végétal ou du règne animal ou du règne minéral ou leurs mélanges, de préférence entre 2% et 13,5% et, plus préférentiellement encore, entre 5% et 10,5% ; entre 0,1% et 7% d’au moins un additif, de préférence entre 1% et 6,5%, et, plus préférentiellement encore, entre 2% et 5,5%. L’invention concerne en second lieu un matériau thermoplastique composite biodégradable à renfort fibreux dit « seconde composition type » caractérisé en ce qu’il comprend : entre 25% et 50% de caséine et/ou de caséinate et/ou leurs mélanges, de préférence entre 30% et 45%, et, plus préférentiellement encore, entre 35% et 40% ; entre 0,1 % et 4% d’eau, de préférence entre 1% et 3,5%, et, plus préférentiellement encore, entre 1,5% et 3% ; entre 0,1% et 25% d’au moins un plastifiant différent de b), de préférence entre 5% et 20%, et, plus préférentiellement encore, entre 10% et 15% ; entre 0,1% et 40% d’au moins un renfort issu du règne végétal ou du règne animal ou du règne minéral ou leurs mélanges, de préférence entre 5% et 35% et, plus préférentiellement encore, entre 7% et 33% ; entre 0,1% et 7% d’au moins un additif, de préférence entre 1% et 6,5%, et, plus préférentiellement encore, entre 2% et 5,5%. L’invention a enfin pour objet un procédé de fabrication d’un matériau thermoplastique composite biodégradable à renfort fibreux. Définitions Par « thermoplastique », on entend, par exemple, une matière qui devient malléable et pliable au-dessus d’une température donnée, la température de transition vitreuse Tg, mais qui en dessous de cette Tg redevient dure, ces transformations étant réversibles. Par « composite », on entend, par exemple, un matériau composé d’au moins un matériau non miscible différent de la matière principale et dont les propriétés mécaniques se complètent avantageusement pour certaines utilisations. Par « biodégradable », on entend, par exemple, un matériau qui peut être décomposé sous l’action de micro-organismes (bactéries, champignons, algues…). Le résultat de cette décomposition est la formation d’eau, de CO₂ et/ou de méthane et éventuellement de sous-produits (résidus, nouvelle biomasse) non toxiques pour l’environnement. Il s’agit, par exemple, d’un matériau biodégradable selon la norme française et européenne NF EN 13432. Par « renfort », on entend, par exemple, l’armature reprenant l’essentiel des efforts mécaniques composée de fibres longues ou continues ou de fibres courtes ou de charges ou leurs mélanges. Par « entre x et y », on entend, par exemple, que les bornes x et y sont incluses dans l’intervalle [ x, y ]. Par « caséinate », on entend, par exemple, un composé hydrosoluble, de préférence de calcium, de potassium, d’ammonium, de sodium ou de magnésium, obtenu par dessication d’une solution basique de caséine. Par « composé », on entend, par exemple, une espèce chimique formée par la combination de deux ou plusieurs éléments. Par « hydrosoluble », on entend, par exemple, qui se dissout dans l’eau. Par « granulé », on entend, par exemple, des morceaux de matériau de petite dimension, c’est-à-dire d’un diamètre inférieur à 1 cm pour une longueur n’excédant pas 3 cm. Par « plastifiant » on entend, par exemple, une substance permettant d’abaisser la température de transition vitreuse Tg du matériau. Par « comestible », on entend, par exemple, qui peut être mangé sans risque pour l’homme. Par « hydrophile », on entend, par exemple, un composé ayant une affinité avec l’eau et ayant tendance à s’y dissoudre. Typiquement, il s’agit d’un composé ayant des groupements polaires capables de former des liaisons hydrogènes. Par « mélangeur », on entend, par exemple, une appareil servant à mêler différentes substances. Par « doseur », on entend, par exemple, une machine de remplissage de poudre ou de liquide. Par « frittage », on entend par exemple, la consolidation par action de la chaleur d’un agglomérat granulaire constitué de poudre et plus ou moins compact, avec ou sans fusion d’un ou de plusieurs de ses constituants. » Les proportions des différents constituants a), b), c), d) et e) sont exprimées en pourcentage (%) en masse par rapport à la masse totale du matériau thermoplastique à température ambiante. Description détaillée de l’invention Le matériau thermoplastique composite biodégradable à renfort fibreux dit « première composition type » comprend a) entre 80% et 99,6%, de préférence entre 82% et 96%, et, plus préférentiellement encore, entre 85% et 93%, de caséine et/ou caséinate ou leurs mélanges. La caséine est une protéine issue du lait qui est peu soluble dans l’eau. Elle est principalement obtenue par précipitation en ajoutant au lait un acide (caséine acide) ou de la présure (caséine présure). La caséine consiste en un mélange de caséine α, caséine β et caséine κ ayant des masses molaires comprises entre 19000 et 25000g/mol. Selon un mode de réalisation du matériau thermoplastique composite biodégradable à renfort fibreux dit « première composition type », a) comprend au moins une caséine ou un mélange de caséines. Selon un autre mode de réalisation du matériau thermoplastique composite biodégradable à renfort fibreux dit « première composition type », a) comprend au moins un caséinate, par exemple un caséinate de sodium, ou un mélange de caséinates. Selon un autre mode de réalisation du matériau thermoplastique composite biodégradable à renfort fibreux dit « première composition type », a) comprend une caséine ou un mélange de caséines et au moins un caséinate ou un mélange de caséinates. Le matériau thermoplastique composite biodégradable à renfort fibreux dit « première composition type » comprend b) entre 0,1% et 4%, de préférence entre 1% et 3,5%, et, plus préférentiellement encore, entre 1,5 et 3%, d’eau. L’eau agit comme un plastifiant qui doit être distingué du plastifiant c) entrant dans la composition du matériau thermoplastique composite biodégradable à renfort fibreux dit « première composition type » selon l’invention. Ce dernier en effet comprend c) entre 0,1% et 25%, de préférence entre 5% et 20%, et, plus préférentiellement encore, entre 10% et 15%, d’au moins un plastifiant c) différent de b). Ce plastifiant c) peut être choisi parmi les polyols, les acétates de glycérol, les propionates de glycérol et leurs mélanges. À titre d’exemples de polyols, on peut citer le glycérol, l’hexanetriol, les glycols, dont l’éthylène glycol, et les sucres et leurs dérivés. À titre d’exemples de sucres, on peut citer les disaccharides, tels que le maltose, le lactose, le saccharose et les monosaccharides tels que le fructose. Parmi les dérivés des sucres, on peut citer leurs dérivés hydrogénés, tels que le sorbitol, le maltitol, le mannitol et le xylitol, ou bien encore les produits de transformation de ces dérivés hydrogénés tels que le sorbitane. Selon un mode de réalisation du matériau thermoplastique composite biodégradable à renfort fibreux dit « première composition type », le plastifiant c) est choisi parmi le glycérol, le sorbitol, le mannitol, l’éthylène glycol et leurs mélanges. Préférentiellement, le plastifiant c) est du glycérol. Le plastifiant c) peut contenir de l’eau résiduelle. Le plastifiant c) permet de baisser la viscosité du produit en augmentant la mobilité des chaînes moléculaires. Avantageusement, le plastifiant c) est un plastifiant hydrophile. Le matériau thermoplastique composite biodégradable à renfort fibreux dit « première composition type » comprend d) entre 0,1% et 15%, de préférence entre 2% et 13,5%, et, plus préférentiellement encore, entre 5% et 10,5%, d’au moins un renfort issu du règne végétal ou du règne animal ou du règne minéral ou leurs mélanges. Parmi les renforts issu du règne végétal, on peut citer les fibres qui peuvent provenir des plantes à fibres libériennes (comme le lin et le chanvre), des feuilles (comme le sisal), des fruits (comme le coir), des herbes (comme l’arundo donax), de la paille (comme le blé), du bois (comme celui des résineux et des feuillus) et de pseudo-tronc (comme le bananier). Parmi les renforts issus du règne animal on peut citer les fibres provenant de poils (comme de la toison animale) et des sécrétions (comme de la soie). Parmi les renforts issus du règne minéral, on peut citer les fibres principalement constituées de silice ou de basalte. Selon un mode de réalisation du matériau thermoplastique composite biodégradable à renfort fibreux dit « première composition type», le renfort d) est issu d’un composé du règne végétal, ou issu d’un composé du règne animal, ou issu d’un composé du règne minéral, ou leurs mélanges. Le matériau thermoplastique composite biodégradable à renfort fibreux dit « première composition type » comprend e) entre 0,1% et 7%, de préférence entre 1% et 6,5%, et, plus préférentiellement encore, entre 2% et 5,5%, d’au moins un additif choisi parmi les colorants, les coagulants de protéines, les agents antiagglomérants, les agents de glissement et leurs mélanges. Parmi les coagulants on peut citer l’acide citrique et l’acide acétique. Parmi les agents antiagglomérants, on peut citer la silice colloïdale. Parmi les agents de glissement, on peut citer les polyéthylènes glycols. Parmi les agents démoulants, on peut citer l’alcool polyvinylique. Le matériau thermoplastique composite biodégradable à renfort fibreux dit « seconde composition type » comprend a) entre 25% et 50%, de préférence entre 30% et 45%, et, plus préférentiellement encore, entre 35% et 40%, de caséine et/ou caséinate ou leurs mélanges. La caséine consiste en un mélange de caséine α, caséine β et caséine κ ayant des masses molaires comprises entre 19000 et 25000g/mol. Selon un mode de réalisation du matériau thermoplastique composite biodégradable à renfort fibreux dit « seconde composition type », a) comprend au moins une caséine ou un mélange de caséines. Selon un autre mode de réalisation du matériau thermoplastique composite biodégradable à renfort fibreux dit « seconde composition type », a) comprend au moins un caséinate, par exemple un caséinate de sodium, ou un mélange de caséinates. Selon un autre mode de réalisation du matériau thermoplastique composite biodégradable à renfort fibreux dit « seconde composition type », a) comprend une caséine ou un mélange de caséines et au moins un caséinate ou un mélange de caséinates. Le matériau thermoplastique composite biodégradable à renfort fibreux dit « seconde composition type » comprend b) entre 0,1% et 4%, de préférence entre 1% et 3,5%, et, plus préférentiellement encore, entre 1,5 et 3%, d’eau. L’eau agit comme un plastifiant qui doit être distingué du plastifiant c) entrant dans la composition du matériau thermoplastique composite biodégradable à renfort fibreux dit « seconde composition type » selon l’invention. Ce dernier en effet comprend c) entre 0,1% et 25%, de préférence entre 5% et 20%, et, plus préférentiellement encore, entre 10% et 15%, d’au moins un plastifiant c) différent de b). Ce plastifiant c) peut être choisi parmi les polyols, les acétates de glycérol, les propionates de glycérol et leurs mélanges. À titre d’exemples de polyols, on peut citer le glycérol, l’hexanetriol, les glycols, dont l’éthylène glycol, et les sucres et leurs dérivés. À titre d’exemples de sucres, on peut citer les disaccharides, tels que le maltose, le lactose, le saccharose et les monosaccharides tels que le fructose. Parmi les dérivés des sucres, on peut citer leurs dérivés hydrogénés, tels que le sorbitol, le maltitol, le mannitol et le xylitol, ou bien encore les produits de transformation de ces dérivés hydrogénés tels que le sorbitane. Selon un mode de réalisation du matériau thermoplastique composite biodégradable à renfort fibreux dit « seconde composition type », le plastifiant c) est choisi parmi le glycérol, le sorbitol, le mannitol, l’éthylène glycol et leurs mélanges. Préférentiellement, le plastifiant c) est du glycérol. Le plastifiant c) peut contenir de l’eau résiduelle. Le plastifiant c) permet de baisser la viscosité du produit en augmentant la mobilité des chaînes moléculaires. Avantageusement, le plastifiant c) est un plastifiant hydrophile. Le matériau thermoplastique composite biodégradable à renfort fibreux dit « seconde composition type » comprend d) entre 0,1% et 40%, de préférence entre 5% et 35%, et, plus préférentiellement encore, entre 7% et 33%, d’au moins un renfort issu du règne végétal ou du règne animal ou du règne minéral ou leurs mélanges. Parmi les renforts issu du règne végétal, on peut citer les fibres qui peuvent provenir des plantes à fibres libériennes (comme le lin et le chanvre), des feuilles (comme le sisal), des fruits (comme le coir), des herbes (comme l’arundo donax), de la paille (comme le blé), du bois (comme celui des résineux et des feuillus) et de pseudo-tronc (comme le bananier). Parmi les renforts issus du règne animal on peut citer les fibres provenant de poils (comme de la toison animale) et des sécrétions (comme de la soie). Parmi les renforts issus du règne minéral, on peut citer les fibres principalement constituées de silice ou de basalte. Selon un mode de réalisation du matériau thermoplastique composite biodégradable à renfort fibreux dit « seconde composition type », le renfort d) est issu d’un composé du règne végétal, ou issu d’un composé du règne animal, ou issu d’un composé du règne minéral, ou leurs mélanges. Le matériau thermoplastique composite biodégradable à renfort fibreux dit « seconde composition type » comprend e) entre 0,1% et 7%, de préférence entre 1% et 6,5%, et, plus préférentiellement encore, entre 2% et 5,5%, d’au moins un additif choisi parmi les colorants, les coagulants de protéines, les agents antiagglomérants, les agents de glissement et leurs mélanges. Parmi les coagulants on peut citer l’acide citrique et l’acide acétique. Parmi les agents antiagglomérants, on peut citer la silice colloïdale. Parmi les agents de glissement, on peut citer les polyéthylènes glycols. Parmi les agents démoulants, on peut citer l’alcool polyvinylique. Selon un mode de réalisation particulier, le matériau thermoplastique composite biodégradable à renfort fibreux dit « première composition type » ou dit « seconde composition type » est constitué uniquement de composants pouvant être utilisés dans l’industrie agroalimentaire, c’est-à-dire de composants compris dans le codex alimentarius. Dans ce cas le matériau composite biodégradable à renfort fibreux est comestible. Par exemple, lorsque le matériau thermoplastique composite biodégradable à renfort fibreux est constitué : de caséine et/ou caséinate, d’eau, de glycérol, de fibre d’acacia, d’acide oléique, le matériau thermoplastique composite biodégradable à renfort fibreux est comestible. Le matériau thermoplastique composite biodégradable à renfort fibreux dit « première composition type » ou dit « seconde composition type » peut être sous forme de granulés. L’invention concerne donc également les granulés du matériau thermoplastique composite biodégradable à renfort fibreux dit « première composition type » ou dit « seconde composition type » décrit ci-dessus qui, dans un mode de réalisation particulier comme décrit ci-dessus, peut être comestible. L’invention concerne également un produit ou un objet susceptible d’être obtenu après transformation par extrusion en filière plate, extrusion-soufflage, extrusion-gonflage, pultrusion, infusion, voie solvant, calandrage, injection, thermoformage, frittage, moulage (de tous types), estampage, drapage, filage, enroulement filamentaire ou usinage du matériau thermoplastique composite biodégradable à renfort fibreux dit « première composition type » ou dit « seconde composition type » tel que décrit ci-dessus. Selon un autre de ses aspects, l’invention concerne un procédé de fabrication du matériau composite biodégradable à renfort fibreux dit « première composition type » ou dit « seconde composition type » tel que décrit ci-dessus. Ce procédé comprend de préférence les étapes suivantes : E1. mise en œuvre d’un mélangeur ; E2. introduction des composés a) à e), dans le mélangeur ; E3. introduction du mélange obtenu dans un doseur ; E4. compactage du mélange dosé ; E5. frittage du mélange compacté ; E6. éventuellement traitement de surface du matériau fritté ; E7. éventuellement broyage ou découpage du matériau fritté en granulés. Avantageusement, l’étape E1 consiste à faire fonctionner le mélangeur avec les paramètres suivants : vitesse de rotation comprise entre 60 et 180 tr/min, à une température comprise entre 10 et 40°C. L’étape E2 consiste de préférence à introduire, en même temps ou successivement, de préférence successivement, dans un premier temps, au moins une partie des composés a) à e), se présentant sous forme solide, avantageusement sous forme de poudre, et, dans un deuxième temps, au moins une partie des composés a) à e), se présentant sous forme liquide. Dans un mode préféré de mise en œuvre, les composés se présentant sous forme solide, avantageusement sous forme de poudre, sont les composés a), d) et e) ; tandis que les composés se présentant sous forme liquide, sont les composés b) et c). L’étape E3 consiste à verser en une ou plusieurs fois le contenu du bol mélangeur dans la trémie du doseur. L’étape E4 consiste à récupérer le mélange dosé et à le soumettre à une force de pression, au moyen d’une presse par exemple, permettant d’éliminer une partie de l’air qu’il peut contenir. Plus l’air devra être chassé et plus la force de pression devra être élevée. Matériau thermoplastique composite biodégradable à renfort fibreux (première composition type) comprenant : a) entre 80% et 99,6%, de préférence entre 82% et 96%, et, plus préférentiellement encore, entre 85% et 93%, de caséine ou caséinate ou d’un mélange de caséine ou d’un mélange de caséinates ; b) entre 0,1% et 4%, de préférence entre 1% et 3,5%, et, plus préférentiellement encore, entre 1,5 et 3%, d’eau ; c) entre 0,1% et 25%, de préférence entre 5% et 20%, et, plus préférentiellement encore, entre 10% et 15%, d’au moins un plastifiant c) différent de b) ; d) entre 0,1% et 15%, de préférence entre 2% et 13,5%, et, plus préférentiellement encore, entre 5% et 10,5%, d’au moins un renfort issu du règne végétal ou du règne animal ou du règne minéral ou leurs mélanges ; e) entre 0,1% et 7%, de préférence entre 1% et 6,5%, et, plus préférentiellement encore, entre 2% et 5,5%, d’au moins un additif choisi parmi les colorants, les coagulants de protéines, les agents antiagglomérants, les agents de glissement, ou leurs mélanges. Les proportions des différents constituants a), b), c), d) et e) sont exprimées en pourcentage (%) en masse par rapport à la masse totale du matériau thermoplastique à température ambiante. Matériau thermoplastique composite biodégradable à renfort fibreux (seconde composition type) comprenant : a) entre 25% et 50%, de préférence entre 30% et 45%, et, plus préférentiellement encore, entre 35% et 40%, de caséine ou caséinate ou d’un mélange de caséine ou d’un mélange de caséinates ; b) entre 0,1% et 4%, de préférence entre 1% et 3,5%, et, plus préférentiellement encore, entre 1,5 et 3%, d’eau ; c) entre 0,1% et 25%, de préférence entre 5% et 20%, et, plus préférentiellement encore, entre 10% et 15%, d’au moins un plastifiant c) différent de b) ; d) entre 0,1% et 40%, de préférence entre 5% et 35%, et, plus préférentiellement encore, entre 7% et 33% d’au moins un renfort issu du règne végétal ou du règne animal ou du règne minéral ou leurs mélanges ; e) entre 0,1% et 7%, de préférence entre 1% et 6,5%, et, plus préférentiellement encore, entre 2% et 5,5%, d’au moins un additif choisi parmi les colorants, les coagulants de protéines, les agents antiagglomérants, les agents de glissement, ou leurs mélanges. Les proportions des différents constituants a), b), c), d) et e) sont exprimées en pourcentage (%) en masse par rapport à la masse totale du matériau thermoplastique à température ambiante. Matériau selon la revendication 1 ou 2 caractérisé en ce que a) comprend au moins une caséine et au moins un caséinate ou un mélange de caséinates. Matériau selon la revendication 1 ou 2 caractérisé en ce que a) comprend un mélange de caséine et au moins un caséinate ou un mélanges de caséinates. Matériau selon la revendication 1 ou 2 caractérisé en ce que le plastifiant c) est choisi parmi les polyols, les acétates de glycérol, les propionates de glycérol, et leurs mélanges, avec de préférence c) est du glycérol. Matériau selon la revendication 1 ou 2 caractérisé en ce que le renfort d) est issu d’un composé du règne végétal, ou issu d’un composé du règne animal, ou issu d’un composé du règne minéral, ou leurs mélanges, le composé étant une espèce chimique, formée d’au moins deux éléments chimiques. Matériau selon l’une des revendications 1 à 6, en ce qu’il est comestible. Granulés du matériau selon l’une des revendications 1 à 7, notamment pour la fabrication de produits ou d’objets. Produit ou objet susceptible d’être obtenu après transformation par extrusion en filière plate, extrusion-soufflage, extrusion-gonflage, pultrusion, infusion, voie solvant, calandrage, injection, thermoformage, frittage, moulage (de tous types), estampage, drapage, filage, enroulement filamentaire ou usinage du matériau thermoplastique composite biodégradable à renfort fibreux selon l’une quelconque des revendications 1 à 7, ou des granulés selon la revendication 8. Procédé de fabrication d’un matériau thermoplastique composite biodégradable à renfort fibreux selon l’une quelconque des revendications 1 à 7, caractérisé en ce qu’il comprend les étapes suivantes : E1. mise en œuvre d’un mélangeur ; E2. introduction des composés a) à e), dans le mélangeur ; E3. introduction du mélange obtenu dans un doseur ; E4. compactage du mélange dosé ; E5. frittage du mélange compacté ; E6. éventuellement traitement de surface du matériau fritté ; E7. éventuellement broyage ou découpage du matériau fritté en granulés ; l’étape E2 consistant de préférence à introduire, en même temps ou successivement, de préférence successivement, dans un premier temps, au moins une partie des composés a) à e), se présentant sous forme solide, avantageusement sous forme de poudre, et, dans un deuxième temps, au moins une partie des composés a) à e), se présentant sous forme liquide.